(57)【特許請求の範囲】
【請求項１】
支持基材と、該支持基材の一方の面に積層された粘着層とを備え、
基板を加工するために該基板を、前記粘着層を介して前記支持基材に仮固定し、前記基板の加工後に前記粘着層にエネルギー線を照射することで前記基板を前記支持基材から離脱させるために用いられる仮固定用テープであって、
前記加工は、前記半導体用ウエハの加工面を研削して前記半導体用ウエハの厚さを薄くする半導体用ウエハ研削であり、
前記支持基材は、前記基板を支持する第１の層と、該第１の層と前記粘着層との間に位置し、クッション性を有する第２の層とを有し、
前記第２の層は、帯電防止剤を含有することを特徴とする仮固定用テープ。
【請求項２】
前記帯電防止剤は、ポリエーテル含有帯電防止剤である請求項１に記載の仮固定用テープ。
【請求項３】
前記ポリエーテル含有帯電防止剤は、オレフィンブロックと、親水性ブロックとを備え、親水性ブロックは、ポリエーテル、およびポリエーテル含有親水性ポリマーのうちの少なくとも１種である請求項２に記載の仮固定用テープ。
【請求項４】
前記第２の層は、主材料としてスチレン系エラストマーを含有する請求項１ないし３のいずれか１項に記載の仮固定用テープ。
【請求項５】
前記第２の層は、ＪＩＳ  Ｋ  ７３６１−１に規定された方法に準拠して測定された、Ｄ６５標準光源における全光線透過率が７０％以上１００％以下である請求項４に記載の仮固定用テープ。
【請求項６】
当該仮固定用テープは、前記粘着層面へ±５０００Ｖの電圧を印加した場合における１０％減衰時間が５秒以内である請求項１ないし５のいずれか１項に記載の仮固定用テープ。
【請求項７】
前記第２の層において、前記帯電防止剤は、その含有量が１ｗｔ％以上３０ｗｔ％以下である請求項１ないし６のいずれか１項に記載の仮固定用テープ。
【請求項８】
前記粘着層は、アクリル系共重合体、架橋剤、エネルギー線の照射により重合するエネルギー線重合性化合物およびエネルギー線重合開始剤を含有する請求項１ないし７のいずれか１項に記載の仮固定用テープ。
【請求項９】
前記基板は、半導体用ウエハである請求項１ないし８のいずれか１項に記載の仮固定用テープ。
【発明の詳細な説明】
【技術分野】
【０００１】
本発明は、仮固定用テープに関するものである。
【背景技術】
【０００２】
近年の電子機器の高機能化とモバイル用途への拡大に対応して半導体装置の高密度化、高集積化の要求が強まり、ＩＣパッケージの小型化・大容量高密度化が進んでいる。
【０００３】
これらの半導体装置の製造方法としては、複数の半導体素子が作り込まれた半導体用ウエハをダイシングすることにより、複数の半導体素子に切断分離（個片化）し、次いで、得られた半導体素子を、金属リードフレームあるいは基板に接合した後、さらに、モールド樹脂により封止することで、半導体装置が製造される。
【０００４】
ここで、半導体素子ひいては半導体装置およびＩＣパッケージの小型化を実現することを目的に、半導体用ウエハの半導体素子が作り込まれた表面と反対側の裏面を研削・研磨することで、得られる半導体素子の薄型化が行われている。
【０００５】
半導体用ウエハの裏面に研削・研磨の加工を行うには、半導体用ウエハを支持するための基材上に半導体用ウエハを、表面側で、一時的に仮固定する必要があり、そのための方法として、例えば、基材としてのＰＥＴフィルムに粘着層を設けた仮固定用テープ上に、半導体用ウエハを固定する方法が提案されている（例えば、特許文献１参照）。
【０００６】
しかしながら、この方法では、半導体用ウエハの研削・研磨の後に、仮固定用テープが半導体用ウエハから剥離されるが、この剥離の際に半導体用ウエハに静電気が発生することとなる。そのため、この静電気により半導体素子の回路に不具合が生じ、その結果、半導体素子の破損を招くことから、製造される半導体装置の歩留まりが低下するという問題があった。
【先行技術文献】
【特許文献】
【０００７】
【特許文献１】ＷＯ２００９／２８０６８号公報
【発明の概要】
【発明が解決しようとする課題】
【０００８】
本発明の目的は、基板からの仮固定用テープの剥離の際に、基板が帯電してしまうのを的確に抑制または防止して、歩留まり良く半導体装置を製造することができる仮固定用テープを提供することにある。
【課題を解決するための手段】
【０００９】
このような目的は、下記（１）〜（９）に記載の本発明により達成される。
（１）  支持基材と、該支持基材の一方の面に積層された粘着層とを備え、
基板を加工するために該基板を、前記粘着層を介して前記支持基材に仮固定し、前記基板の加工後に前記粘着層にエネルギー線を照射することで前記基板を前記支持基材から離脱させるために用いられる仮固定用テープであって、
前記加工は、前記半導体用ウエハの加工面を研削して前記半導体用ウエハの厚さを薄くする半導体用ウエハ研削であり、
前記支持基材は、前記基板を支持する第１の層と、該第１の層と前記粘着層との間に位置し、クッション性を有する第２の層とを有し、
前記第２の層は、帯電防止剤を含有することを特徴とする仮固定用テープ。
【００１０】
（２）  前記帯電防止剤は、ポリエーテル含有帯電防止剤である上記（１）に記載の仮固定用テープ。
【００１１】
（３）  前記ポリエーテル含有帯電防止剤は、オレフィンブロックと、親水性ブロックとを備え、親水性ブロックは、ポリエーテル、およびポリエーテル含有親水性ポリマーのうちの少なくとも１種である上記（２）に記載の仮固定用テープ。
【００１２】
（４）  前記第２の層は、主材料としてスチレン系エラストマーを含有する上記（１）ないし（３）のいずれかに記載の仮固定用テープ。
【００１３】
（５）  前記第２の層は、ＪＩＳ  Ｋ  ７３６１−１に規定された方法に準拠して測定された、Ｄ６５標準光源における全光線透過率が７０％以上１００％以下である上記（４）に記載の仮固定用テープ。
【００１４】
（６）  当該仮固定用テープは、前記粘着層面へ±５０００Ｖの電圧を印加した場合における１０％減衰時間が５秒以内である上記（１）ないし（５）のいずれかに記載の仮固定用テープ。
【００１５】
（７）  前記第２の層において、前記帯電防止剤は、その含有量が１ｗｔ％以上３０ｗｔ％以下である上記（１）ないし（６）のいずれかに記載の仮固定用テープ。
【００１６】
（８）  前記粘着層は、アクリル系共重合体、架橋剤、エネルギー線の照射により重合するエネルギー線重合性化合物およびエネルギー線重合開始剤を含有する上記（１）ないし（７）のいずれかに記載の仮固定用テープ。
【００１７】
（９）  前記基板は、半導体用ウエハである上記（１）ないし（８）のいずれかに記載の仮固定用テープ。
【発明の効果】
【００１９】
本発明の仮固定用テープによれば、基板の研削・研磨の後に、基板から仮固定用テープを剥離させる際に、基板が帯電してしまうのを的確に抑制または防止することができるため、歩留まり良く半導体装置を製造し得る。
【図面の簡単な説明】
【００２０】
【図１】本発明の仮固定用テープを用いて製造された半導体装置の一例を示す縦断面図である。
【図２】図１に示す半導体装置を、本発明の仮固定用テープを用いて製造する方法を説明するための縦断面図である。
【図３】図１に示す半導体装置を、本発明の仮固定用テープを用いて製造する方法を説明するための縦断面図である。
【図４】図１に示す半導体装置を、本発明の仮固定用テープを用いて製造する方法を説明するための縦断面図である。
【図５】本発明の仮固定用テープの実施形態を示す縦断面図である。
【発明を実施するための形態】
【００２１】
以下、本発明の仮固定用テープについて詳細に説明する。
まず、本発明の仮固定用テープを説明するのに先立って、本発明の仮固定用テープを用いて製造された半導体装置について説明する。
【００２２】
＜半導体装置＞
図１は、本発明の仮固定用テープを用いて製造された半導体装置の一例を示す縦断面図である。なお、以下の説明では、図１中の上側を「上」、下側を「下」と言う。
【００２３】
半導体装置１０は、図１に示すように、電極パッド２６（バンプ）を備える半導体素子２０と、半導体素子２０の上面側を封止する封止部２７（モールド部）と、半導体素子２０の下面を被覆し、かつ半導体素子２０が備える電極パッド２６を露出させるように設けられた、開口部２５１を備えるインターポーザー２５（基板）と、開口部２５１を埋め、かつインターポーザー２５の一部を覆うことで電極パッド２６に電気的に接続された配線２３と、配線２３に電気的に接続されたバンプ（端子）２１と、配線２３を被覆し、かつバンプ２１を露出させるように設けられた被覆部２２とを有している。
【００２４】
半導体素子２０（半導体チップ）は、電極パッド２６をその下面側に有しており、この電極パッド２６に対応してインターポーザー２５が備える開口部２５１が配置されるように、インターポーザー２５が半導体素子２０の下面に接して形成されている。
【００２５】
かかる位置に半導体素子２０に対してインターポーザー２５が配置された状態で、封止部２７は、半導体素子２０およびインターポーザー２５の上面側をほぼ全て覆うように形成される。
【００２６】
インターポーザー２５は、半導体素子２０の下面側に配置された基板であり、その平面視形状は、通常、正方形、長方形等の四角形とされ、平面視において半導体素子２０を包含するように半導体素子２０に対して大きく形成され、これにより、インターポーザー２５を覆うように形成される配線２３、ひいては、この配線２３に電気的に接続して設けられるバンプ２１を形成する位置の選択性の幅が広がる。このインターポーザー２５には、半導体素子２０が備える電極パッド２６に対応して、その厚さ方向に貫通する複数（本実施形態では３つ）の開口部（スルーホール）２５１が形成されている。
【００２７】
また、インターポーザー２５の下面には、所定形状に形成された配線２３が開口部２５１を埋めるように設けられ、この配線２３が開口部２５１における上側の端部で、電極パッド２６と電気的に接続される。
【００２８】
さらに、配線２３の下面には、バンプ２１が電気的に接続されており、これにより、半導体素子２０とバンプ２１とが、電極パッド２６および配線２３を介して電気的に接続される。
【００２９】
そして、バンプ２１をその下側から露出させるための開口部２２１を備える被覆部２２が配線２３を被覆するように設けられている。
【００３０】
なお、上述した半導体装置１０が備える各部のうち、配線２３、被覆部２２およびバンプ２１により半導体素子２０に電気的に接続された配線層が構成される。
【００３１】
かかる構成の半導体装置１０は、例えば、本発明の仮固定用テープを用いて、例えば、以下のようにして製造される。
【００３２】
＜半導体装置の製造方法＞
図２〜図４は、図１に示す半導体装置を、本発明の仮固定用テープを用いて製造する方法を説明するための縦断面図である。なお、以下の説明では、図２〜図４中の上側を「上」、下側を「下」と言う。
【００３３】
［１Ａ］まず、複数の半導体素子２０が作り込まれた半導体用ウエハ７、および、支持基材８２と、支持基材８２の上面（一方の面）に積層された粘着層８１とを有する仮固定用テープ２００（本発明の仮固定用テープ）を用意し、半導体用ウエハ７の表面（保護面）７１に、仮固定用テープ２００の粘着層８１を表面７１側にして、仮固定用テープ２００を押圧することで、積層（貼付）する（図２（ａ）参照）。
すなわち、半導体用ウエハ７を仮固定用テープ２００で仮固定する。
【００３４】
なお、本工程では、半導体用ウエハ７への仮固定用テープ２００の仮固定に先立って、仮固定用テープ２００を少なくとも一方向に伸ばす伸長力を仮固定用テープ２００に付与し、その後、半導体用ウエハ７に仮固定用テープ２００が仮固定される。この場合、仮固定用テープ２００に伸長力を付与する方向は、仮固定用テープ２００が半導体用ウエハ７の形状に対応して円盤状をなす場合、仮固定用テープ２００の中心から放射線状をなす方向であってもよいし、仮固定用テープ２００の中心を通る一方向であってもよい。さらに、仮固定用テープ２００の平面形状が長方形のシート状をなす場合、長手方向および短手方向のうちの何れか一方または双方であってもよい。
【００３５】
また、複数の半導体素子２０は、半導体用ウエハ７の表面７１側に作り込まれ、半導体素子２０が備える電極パッド２６（図２、図３中には示さず）が表面７１側に位置し、半導体用ウエハ７は、この電極パッド２６に起因する複数の凹凸（突起物）を、表面７１に備えている。
【００３６】
［２Ａ］次に、半導体用ウエハ７の表面７１とは反対側の裏面（加工面）７２を、表面７１側に仮固定用テープ２００（本発明の仮固定用テープ）を貼付した状態で、研削または研磨（バックグラインド）する（図２（ｃ）参照）。
【００３７】
この半導体用ウエハ７の裏面７２の研削・研磨は、図２（ｂ）に示すように、例えば、研削装置（グラインダー）を用いて行うことができる。
【００３８】
かかる裏面７２の研削・研磨により、半導体用ウエハ７の厚さは、半導体装置１０が適用される電子機器によっても異なるが、好ましくは５０μｍ以上６００μｍ以下程度に設定され、より好ましくは５０μｍ以上２００μｍ以下程度に設定される。これにより、得られる半導体素子２０の薄型化が行われ、かかる半導体素子２０を備える半導体装置１０さらにはＩＣパッケージの小型化が実現される。
【００３９】
このように、本工程において、半導体用ウエハ７を研削・研磨する際に、本発明の仮固定用テープ２００が用いられ、これにより、この研削・研磨の後に、後工程［４Ａ］において、半導体用ウエハ７から仮固定用テープ２００を剥離させるときに、半導体用ウエハ７が帯電してしまうのを的確に抑制または防止することができるが、その詳細な説明は、後に行うこととする。
【００４０】
［３Ａ］次に、基材４と、基材４の上面に積層された粘着層２とを有する半導体用ウエハ加工用粘着テープ１００（以下、単に「粘着テープ１００」ということもある。）を用意し、図示しないダイサーテーブルの上に、粘着テープ１００を設置し、その中心部１２２において、裏面７２（仮固定用テープ２００が積層されている表面７１と反対側の面）を、粘着層２の上に置き、軽く押圧することで、半導体用ウエハ７を積層（貼付）する（図２（ｄ）参照）。
【００４１】
なお、粘着テープ１００に半導体用ウエハ７を予め貼着した後に、ダイサーテーブルに設置しても良い。
【００４２】
［４Ａ］次に、粘着層８１に支持基材８２を介してエネルギー線を照射して、粘着層８１の半導体用ウエハ７に対する粘着力を低下させることで、図２（ｅ）に示すように、半導体用ウエハ７から仮固定用テープ２００を剥離する。
すなわち、半導体用ウエハ７の仮固定用テープ２００への仮固定の状態を解除する。
【００４３】
なお、エネルギー線としては、例えば、紫外線、電子線、イオンビームのような粒子線等や、またはこれらのエネルギー線を２種以上組み合わせたものが挙げられる。これらの中でも、特に、紫外線を用いるのが好ましい。紫外線によれば、粘着層８１の半導体用ウエハ７に対する粘着性を効率よく低下させることができる。
【００４４】
［５Ａ］次に、粘着層２の外周部１２１をウエハリング９で固定し、その後、図示しない、ダイシングソー（ブレード）を用いて半導体用ウエハ７を切断（ダイシング）して半導体用ウエハ７を個片化する（図３（ａ）参照）。
【００４５】
これにより、複数の半導体素子２０が、粘着テープ１００上で、粘着層２に粘着した状態で形成される。
【００４６】
また、ブレードを用いた半導体用ウエハ７の切断は、図３（ａ）に示すように、基材４の厚さ方向の途中まで到達するように実施される。これにより、半導体用ウエハ７の個片化を確実に実施することができる。
【００４７】
［６Ａ］次に、粘着テープ１００が備える粘着層２にエネルギーを付与することで、粘着層２の半導体素子２０（個片化された半導体用ウエハ７）に対する粘着性を低下させる。
これにより、粘着層２と半導体素子２０との間で剥離が生じる状態とする。
【００４８】
粘着層２にエネルギーを付与する方法としては、特に限定されないが、例えば、粘着層２にエネルギー線を照射する方法、粘着層２を加熱する方法等が挙げられる。
【００４９】
また、エネルギー線としては、前記工程［４Ａ］で説明したのと同様のものが挙げられる。
【００５０】
［７Ａ］次に、粘着テープ１００を図示しないエキスパンド装置で放射状に伸ばして、半導体素子２０（個片化された半導体用ウエハ７）を一定の間隔に開き（図３（ｂ）参照）、その後、この半導体素子２０を、ニードル等を用いて突き上げた状態とし、この状態で、真空コレットまたはエアピンセットによる吸着等によりピックアップする（図３（ｃ）参照）。
【００５１】
［８Ａ］次に、半導体素子２０が備える電極パッド２６に対応する位置に、予め開口部２５１が形成されたインターポーザー２５（基板）上に、ピックアップした半導体素子２０を配置する（図４（ａ）参照）。
【００５２】
このインターポーザー２５としては、特に限定されないが、例えば、コア材で構成されるコア基板、ビルドアップ材で構成されるビルドアップ基板のようなリジット基板（硬性基板）またはフレキシブル基板（可撓性基板）が用いられる。
【００５３】
［９Ａ］次に、インターポーザー２５の上面、すなわち半導体素子２０が配置されている側の面に、インターポーザー２５と半導体素子２０とを覆うように封止部２７を形成する（図４（ｂ）参照）。
【００５４】
封止部２７を形成する方法としては、特に限定されないが、例えば、金型が備える凹部内に顆粒状のエポキシ樹脂組成物を収納した状態で、インターポーザー２５、半導体素子２０を覆うようにインターポーザー２５の上面を、このエポキシ樹脂組成物に接触させた後、金型を用いてエポキシ樹脂組成物を加熱・圧縮成形する方法（コンプレッションモールド成形方法）が挙げられる。
【００５５】
［１０Ａ］次に、インターポーザー２５の半導体素子２０とは反対の面側に、開口部２５１で露出する電極パッド２６に電気的に接続するように、所定形状にパターニングされた配線２３を、開口部２５１を埋めて電極パッド２６に接続した状態で形成する（図４（ｃ）参照）。
この配線２３は、例えば、各種メッキ法を用いて形成することができる。
【００５６】
［１１Ａ］次に、インターポーザー２５の半導体素子２０とは反対の面側に、配線２３の一部が露出するように、開口部２２１を備える被覆部２２を形成する（図４（ｄ）参照）。
【００５７】
なお、この開口部２２１は、次工程［１２Ａ］において、バンプ２１を形成する位置に対応するように形成される。
【００５８】
この被覆部２２の形成は、例えば、感光性を有する絶縁性材料を含有する液状材料（ワニス）を、塗布法等を用いてインターポーザー２５の半導体素子２０とは反対の面側に供給し、次いで、形成すべき開口部２２１の形状に対応するフォトマスクを介して露光した後、現像液（エッチング液）で開口部２２１とすべき領域を除去することにより行うことができる。
【００５９】
［１２Ａ］次に、開口部２２１から露出する配線２３に電気的に接続するようにバンプ２１を形成する（図４（ｅ）参照）。
【００６０】
ここで、本実施形態のように、電極パッド２６とバンプ２１との接続を、配線２３を介して行う構成とすることにより、バンプ２１を、インターポーザー２５の面方向において、開口部２５１とは異なる位置に配置することができる。換言すれば、バンプ２１と開口部２５１との中心部が重ならないように、これらを配置することができる。したがって、得られる半導体装置１０における下面の所望の位置にバンプ２１を形成することができる。
【００６１】
このバンプ２１を配線２３に接合する方法としては、特に限定されないが、例えば、バンプ２１と配線２３との間に、粘性を有するフラックスを介在させることにより行われる。
【００６２】
また、バンプ２１の構成材料としては、例えば、半田、銀ろう、銅ろう、燐銅ろうのようなろう材等が挙げられる。
以上のような工程を経ることで、半導体装置１０が製造される。
【００６３】
次に、このような半導体装置１０の製造方法に用いられる仮固定用テープ２００（本発明の仮固定用テープ）について説明する。
【００６４】
＜仮固定用テープ＞
図５は、本発明の仮固定用テープの実施形態を示す縦断面図（図５（ａ）は、本発明の仮固定用テープを半導体用ウエハに貼付していない状態を示す縦断面図、図５（ｂ）は、本発明の仮固定用テープを半導体用ウエハの表面に貼付した状態を示す縦断面図）である。なお、以下の説明では、図５中の上側を「上」、下側を「下」と言う。
【００６５】
仮固定用テープ２００は、図５に示すように、支持基材８２と、この支持基材８２の上面（一方の面）に積層された粘着層８１とを備え、電極パッド２６（バンプ）を一方の面の表面に有する半導体用ウエハ７を加工するために、この半導体用ウエハ７を、粘着層８１を介して支持基材８２に仮固定し、半導体用ウエハ７の加工後に粘着層８１にエネルギー線を照射することで半導体用ウエハ７を支持基材８２から離脱させるために用いられるものであり、本発明では、支持基材８２は、半導体用ウエハ７を支持する第１の層８２１と、この第１の層８２１と粘着層８１との間に位置し、クッション性を有する第２の層８２２とを有し、第２の層８２２は、帯電防止剤を含有することを特徴とする。
【００６６】
仮固定用テープ２００をかかる構成を有するものとすること、すなわち、第２の層８２２が帯電防止剤を含有する構成とすることで、前記工程［２Ａ］において、半導体用ウエハ７を研削・研磨して、その厚さを薄くする際、さらには、前記工程［４Ａ］において、半導体用ウエハ７から仮固定用テープ２００を剥離させる際に、半導体用ウエハ７に静電気が発生するのに起因して、半導体用ウエハ７が帯電するのを的確に抑制または防止することができる。したがって、半導体用ウエハ７の帯電により半導体用ウエハ７に作り込まれた半導体素子２０の回路に不具合が生じ、その結果、半導体素子２０の破損を招くのを的確に抑制または防止することができるため、製造される半導体装置１０の歩留まりの向上が図られることとなる。
【００６７】
また、本実施形態では、図５（ｂ）に示すように、半導体用ウエハ７は、半導体集積回路が有する電極パッド２６（バンプ）に由来する突起物を表面７１に備えており、仮固定用テープ２００は、この半導体用ウエハ７を、表面７１（一方の面）側で粘着層８１に接合したとき、電極パッド２６の先端が粘着層８１内に位置している。
【００６８】
このように、本実施形態では、電極パッド２６の先端を粘着層８１内に位置させた状態、すなわち、粘着層８１の上面が表面７１に突起物（電極パッド２６）が位置することにより形成された凹凸に対して追従し、かつ、粘着層８１の下面が第２の層８２２の形状に対応して平坦面で構成された状態とし、さらに、粘着層８１の下側に位置する第２の層８２２が、クッション性を有するものとなっている。仮固定用テープ２００をかかる構成を有するものとすることで、前記工程［２Ａ］において、半導体用ウエハ７を研削・研磨して、その厚さを薄くする際に、半導体用ウエハ７の表面７１側に電極パッド２６（バンプ）に由来する突起物が形成されていることに起因して、この電極パッド２６（突起物）に対応する位置と、対応しない位置とにおいて、半導体用ウエハ７の裏面に対する押圧力に差が生じるのを的確に抑制または防止することができる。その結果、半導体用ウエハ７が研削される側の研削面（裏面７２）にディンプルが発生するのを的確に抑制または防止される。さらに、前記工程［２Ａ］における半導体用ウエハ７の裏面７２の研削・研磨では、裏面７２に研削水を供給しつつ、この研削・研磨が実施されるが、電極パッド２６の先端が粘着層８１内に位置していることで、研削水が電極パッド２６（突起物）に対して浸入するのをより的確に抑制または防止することができる。
【００６９】
以下、このような仮固定用テープ２００（バックグラインドテープ）が有する、支持基材８２および粘着層８１について、それぞれ、詳述する。
【００７０】
＜支持基材８２＞
支持基材８２は、前述の通り、本発明では、半導体用ウエハ７を支持する第１の層８２１と、クッション性を有する第２の層８２２とを有する積層体で構成され、前記工程［２Ａ］において、半導体用ウエハ７の裏面７２を研削・研磨する際に、半導体用ウエハ７を、粘着層８１を介して支持する支持層（支持基板）としての機能を、主として第１の層８２１により発揮し、また、半導体用ウエハ７の表面７１側における、電極パッド２６（突起物）に対応する位置（凸部）と、対応しない位置（凹部）とにおいて、半導体用ウエハ７が研削される側の研削面（裏面７２）にディンプルが発生するのを的確に抑制または防止するクッション層としての機能を主として第２の層８２２により発揮する。
【００７１】
＜＜第１の層８２１＞＞
第１の層８２１は、前述の通り、主として、支持基材８２上に設けられた粘着層８１、ひいては、粘着層８１上に貼付される半導体用ウエハ７を支持する支持層としての機能を有している。
【００７２】
この第１の層８２１は、第２の層８２２と比較して、その弾性率が高く設定され、例えば、熱可塑性樹脂を主材料として含有するものが好ましく用いられる。
【００７３】
熱可塑性樹脂としては、例えば、ポリエチレンテレフタレート（ＰＥＴ）、ポリブチレンテレフタレート（ＰＢＴ）、ポリエチレンナフタレート（ＰＥＮ）のようなポリエステル、ポリエチレン、ポリ塩化ビニル、ポリプロピレン（ＰＰ）、ポリスチレン、ポリアリレート、ポリカーボネートおよびポリアミド等が挙げられ、これらのうちの１種または２種以上を組み合わせて用いることができる。
【００７４】
また、第１の層８２１には、熱可塑性樹脂の他に、後述する第２の層８２２に記載される帯電防止剤、軟化剤、充填材、可塑剤、酸化防止剤、光安定剤、滑剤、中和剤、着色剤等の添加剤が添加されていてもよい。
【００７５】
なお、第１の層８２１は、異なる前記樹脂材料で構成される層を複数積層した積層体（多層体）で構成されるものであってもよい。さらに、前記樹脂材料をドライブレンドしたブレンドフィルムで構成されるものであってもよい。
【００７６】
この第１の層８２１の２５℃（常温）における弾性率は、１０００ＭＰａ以上５０００ＭＰａ以下であることが好ましく、１５００ＭＰａ以上４３００ＭＰａ以下であることがより好ましい。これにより、前記工程［２Ａ］における半導体用ウエハ７の研削・研磨の際に、半導体用ウエハ７をより確実に支持することができる。
【００７７】
また、第１の層８２１の厚さは、特に限定されないが、例えば、１０μｍ以上１２０μｍ以下であるのが好ましく、２０μｍ以上１００μｍ以下であるのがより好ましい。第１の層８２１の厚さがこの範囲内であると、前記工程［２Ａ］における半導体用ウエハ７の研削・研磨を、優れた作業性により実施することができる。また、前記工程［２Ａ］における半導体用ウエハ７の研削・研磨の際に、半導体用ウエハ７をより確実に支持することができる。
【００７８】
＜＜第２の層８２２＞＞
第２の層８２２は、前述の通り、半導体用ウエハ７が研削される際に、その研削面（裏面７２）にディンプルが発生するのを抑制または防止するクッション層としての機能を有する。
【００７９】
また、本発明では、この第２の層８２２は、帯電防止剤を含有し、これにより、仮固定用テープ２００および半導体用ウエハ７が静電気により帯電するのを防止する機能をも発揮する。
【００８０】
この第２の層８２２としては、帯電防止剤を含み、例えば、熱可塑性エラストマーを主材料として含有するものが好ましく用いられる。
【００８１】
熱可塑性エラストマーとしては、例えば、スチレン系熱可塑性エラストマー、ポリプロピレン系熱可塑性エラストマーのようなオレフィン系熱可塑性エラストマー、ポリエステル系熱可塑性エラストマー、ポリウレタン系熱可塑性エラストマー、ポリアミド系熱可塑性エラストマー等が挙げられ、これらのうちの１種または２種以上を組み合わせて用いることができ、これらの中でも、スチレン系熱可塑性エラストマーであることが好ましい。
【００８２】
また、スチレン系熱可塑性エラストマー（ＴＰＳ）としては、例えば、スチレン−ブタジエン−スチレンブロック共重合体（ＳＢＳ）、スチレン−ブタジエン−スチレンブロック共重合体（ＳＢＳ）の部分水添物、スチレン−ブタジエン−スチレンブロック共重合体（ＳＢＳ）の完全水添物、スチレン−イソブチレン−スチレンブロック共重合体（ＳＩＢＳ）、スチレン−エチレン−ブチレン−スチレンブロック共重合体（ＳＥＢＳ）、スチレン−イソプレン−スチレン（ＳＩＳ）、スチレン−エチレン−プロピレン−ブチレンブロック共重合体（ＳＥＰＳ）等が挙げられ、これらの中でも、スチレン−ブタジエン−スチレンブロック共重合体（ＳＢＳ）の部分水添物、スチレン−ブタジエン−スチレンブロック共重合体（ＳＢＳ）の完全水添物、スチレン−イソブチレン−スチレンブロック共重合体（ＳＩＢＳ）のうちの少なくとも１種であることが好ましい。
【００８３】
熱可塑性エラストマーとして、上記のものを選択することにより、第２の層８２２の弾性率を後述する範囲内のものに比較的容易に設定することができる。
【００８４】
また、これらの熱可塑性エラストマーは、光（可視光線、近赤外線、紫外線）、Ｘ線、電子線等のエネルギー線を透過し得る材料であることから、第２の層８２２は、帯電防止剤の添加によっても、エネルギー線の透過性を有することが好ましい。具体的には、第２の層８２２が主材料としてスチレン系エラストマーを含有する場合、第２の層８２２は、ＪＩＳ  Ｋ  ７３６１−１に規定された方法に準拠して測定された、Ｄ６５標準光源における全光線透過率が７０％以上１００％以下であることが好ましく、７５％以上９５％以下であることがより好ましい。これにより、前記工程［４Ａ］において、エネルギー線を第２の層８２２側から第２の層８２２を透過させて粘着層８１に照射させることができる。
【００８５】
また、帯電防止剤としては、特に限定されず、高分子型帯電防止剤、および、界面活性剤のような低分子型帯電防止剤のいずれであってもよいが、高分子型帯電防止剤（導電性高分子）であることが好ましい。これにより、湿度依存性を小さくして、低湿度下であっても優れた帯電防止性を第２の層８２２に付与することができ、さらに、帯電防止剤が第２の層８２２中から表面上に漏出（ブリードアウト）してしまうのを的確に抑制または防止することができる。そのため、第２の層８２２を、長期に亘って安定的に優れた帯電防止性を維持するものとすることができる。
【００８６】
高分子型帯電防止剤としては、特に限定されるものではないが、好ましくは、オレフィンブロックと親水性ブロックとを備える樹脂、ポリマー構造の間にイオン結合を備える樹脂が挙げられ、これらのうちの１種または２種以上を組み合わせて用いることができる。これらによれば、湿度依存性を小さくすることができるとともに、帯電防止剤が第２の層８２２中から表面上に漏出してしまうのをより的確に抑制または防止することができ、さらに、帯電防止剤を優れた分散性をもって、第２の層８２２中に分散させることができる。
【００８７】
オレフィンブロックと親水性ブロックとを備える樹脂は、各ブロックを有するブロック共重合体であり、オレフィンブロックは、第２の層８２２中において優れた分散性を付与する機能を備え、親水性ブロックは、第２の層８２２が帯電するのを防止する機能を備えている。
【００８８】
オレフィンブロックと親水性ブロックとを備える樹脂において、オレフィンブロックは、α−オレフィンの共重合体であり、α−オレフィンとしては、特に限定されないが、エチレン、プロピレン、１−ブテン、１−ペンテン、１−ヘキセン、１−ヘプテン、１−オクテン、３−メチルブテン−１、４−メチルペンテン−１、３−メチルヘキセン−１等が挙げられ、これらのうちの１種または２種以上を組み合わせて用いることができる。
【００８９】
オレフィンブロックの重量平均分子量としては、１０，０００〜５００，０００であることが好ましく、２０，０００〜３００，０００であることがより好ましい。これにより、帯電防止剤を優れた分散性をもって、第２の層８２２中に分散させることができる。
【００９０】
また、オレフィンブロックと親水性ブロックとを備える樹脂において、オレフィンブロックは、親水性ブロックと化学的に結合されているが、かかる結合は、エステル結合、アミド結合、エーテル結合、イミド結合等のうちの少なくとも１種であり、オレフィンブロックと親水性ブロックとを備える樹脂は、これらの結合を介して、オレフィンブロックと親水性ブロックとが交互に繰り返して連結した構造を備えている。そのため、オレフィンブロックは、その構造末端に、後述する親水性ブロックの構造末端に備える官能基と反応性を有する官能基を備える必要があり、この官能基としては、例えば、カルボン酸基、水酸基、アミノ基、酸無水物基、オキサゾリン基、エポキシ基等が挙げられる。
【００９１】
また、オレフィンブロックと親水性ブロックとを備える樹脂において、親水性ブロックは、親水性ポリマーで構成され、この親水性ポリマーとしては、例えば、ポリエーテル、ポリエーテル含有親水性ポリマー、カチオン性ポリマーおよびアニオン性ポリマー等が挙げられ、中でも、ポリエーテルおよびポリエーテル含有親水性ポリマーのうちの少なくとも１種であることが好ましい。すなわち、オレフィンブロックと親水性ブロックとを備える樹脂（帯電防止剤）は、親水性ブロックとして、ポリエーテル、およびポリエーテル含有親水性ポリマーのうちの少なくとも１種を備えるポリエーテル含有帯電防止剤であることが好ましい。このようなポリエーテル含有帯電防止剤は、第２の層８２２の主材料として説明したスチレン系エラストマーと相性がよく、スチレン系エラストマーに対して特に優れた分散性を示す。そのため、第２の層８２２を、本発明のように帯電防止剤を含む構成としたとしても、第２の層８２２に優れた透明性を付与することができ、第２の層８２２の波長３００ｎｍ以上８００ｎｍ以下における光線透過率を、前述した範囲内に設定することができる。
【００９２】
ポリエーテルとしては、特に限定されず、例えば、ポリエーテルジオール、ポリエーテルジアミン、およびこれらの変性物が挙げられる。
【００９３】
ポリエーテルジオールとしては、例えば、一般式（１）：Ｈ−（ＯＡ１）ｎ−Ｏ−Ｅ１−Ｏ−（Ａ１Ｏ）ｎ’−Ｈで表されるもの、および、一般式（２）：Ｈ−（ＯＡ２）ｍ−Ｏ−Ｅ２−Ｏ−（Ａ２Ｏ）ｍ’−Ｈで表されるもの等が挙げられる。
【００９４】
一般式（１）中、Ｅ１は、二価の水酸基含有化合物から水酸基を除いた残基、Ａ１は炭素数２〜４のアルキレン基、ｎおよびｎ’は前記二価の水酸基含有化合物の水酸基１個当たりのアルキレンオキサイド付加数を表す。ｎ個の（ＯＡ１）とｎ’個の（Ａ１Ｏ）とは、同一であっても異なっていてもよい。
【００９５】
ｎおよびｎ’は、同一であっても異なっていてもよく、１以上の整数であり、好ましくは１〜３００、より好ましくは２〜２５０である。
【００９６】
また、二価の水酸基含有化合物としては、例えば、一分子中にアルコール性またはフェノール性の水酸基を２個含む化合物、すなわち、ジヒドロキシ化合物が挙げられる。
【００９７】
ジヒドロキシ化合物としては、例えば、エチレングリコール、プロピレングリコール等のアルキレングリコール、１，４−ブタンジオール、１，６−ヘキサンジオール、ネオペンチルグリコール、１，１２−ドデカンジオール等が挙げられる。
【００９８】
また、一般式（２）中、Ｅ２は、一般式（１）で挙げた二価の水酸基含有化合物から水酸基を除いた残基、Ａ２は、少なくとも一部が一般式（３）：−ＣＨＲ−ＣＨＲ’−［式中、Ｒ、Ｒ’の一方は、一般式（４）：−ＣＨ２Ｏ（Ａ３Ｏ）ＸＲ”で表される基、他方はＨである。一般式（４）中、Ｘは１〜１０の整数、Ｒ”はＨまたは炭素数１〜１０のアルキル基、アリール基、アルキルアリール基、アリールアルキル基またはアシル基、Ａ３は炭素数２〜４のアルキレン基である。］で表される置換アルキレン基であり、残りは炭素数２〜４のアルキレン基であってもよい。
【００９９】
なお、ｍ個の（ＯＡ２）とｍ’個の（Ａ２Ｏ）とは同一であっても異なっていても良い。ｍおよびｍ’は、同一であっても異なっていてもよく、１以上の整数であり、好ましくは１〜３００であり、より好ましくは２〜２５０である。
【０１００】
ポリエーテルジアミンとしては、上記ポリエーテルジオールの水酸基をアミノ基に変えることにより得られたものが挙げられる。具体的には、ポリエーテルジオールの水酸基をシアノアルキル化して得られる末端を還元してアミノ基としたものが挙げられる。
【０１０１】
また、変性物としては、ポリエーテルジオールまたはポリエーテルジアミンのアミノカルボン酸変性物（末端アミノ基）、ポリエーテルジオールまたはポリエーテルジアミンのイソシアネート変性物（末端イソシアネート基）、およびポリエーテルジオールまたはポリエーテルジアミンのエポキシ変性物（末端エポキシ基）が挙げられる。
【０１０２】
ポリエーテル含有親水性ポリマーとしては、例えば、ポリエーテルジオールのセグメントを有するポリエーテルエステルアミド、ポリエーテルジオールのセグメントを有するポリエーテルアミドイミド、ポリエーテルジオールのセグメントを有するポリエーテルエステル、ポリエーテルジアミンのセグメントを有するポリエーテルアミド、および、ポリエーテルジオールまたはポリエーテルジアミンのセグメントを有するポリエーテルウレタンが挙げられる。
【０１０３】
カチオン性ポリマーとしては、例えば、２つの非イオン性分子鎖により挾持されることで離間されたカチオン性基を分子内に有するポリマーが挙げられる。なお、２つの非イオン性分子鎖で挾持されるカチオン性基の数は、好ましくは２〜８０個、より好ましくは３〜６０個に設定されている。
【０１０４】
非イオン性分子鎖としては、例えば、２価の炭化水素基、エーテル結合、チオエーテル結合、カルボニル結合、エステル結合、アミド結合、イミド結合、カーボネート結合等が挙げられる。
【０１０５】
カチオン性基としては、例えば、４級アンモニウム塩またはホスホニウム塩を有する基が挙げられ、４級アンモニウム塩を有する基としては、２価の４級アンモニウム塩含有複素環基が挙げられる。
【０１０６】
なお、カチオン性基の対アニオンとしては、超強酸アニオンおよびその他のアニオンが挙げられ、超強酸アニオンとしては、プロトン酸とルイス酸との組み合わせから誘導される、４フッ化ホウ酸、６フッ化リン酸のような超強酸のアニオン、および、トリフルオロメタンスルホン酸等の超強酸が挙げられる。
【０１０７】
また、カチオン性ポリマーの末端官能基は、オレフィンブロックとの反応性の観点からカルボニル基、水酸基、アミノ基であることが好ましい。
【０１０８】
アニオン性ポリマーとしては、スルホニル基を有するジカルボン酸と、ジオールまたはポリエーテルとを必須構成単位とするものが挙げられる。なお、アニオン性ポリマーの一分子内には、好ましくは２〜８０個、より好ましくは３〜６０個のスルホニル基を有するものであることが好ましい。
【０１０９】
スルホニル基を有するジカルボン酸としては、スルホニル基を有する芳香族ジカルボン酸、スルホニル基を有する脂肪族ジカルボン酸、および、これらのスルホニル基のみが塩を形成したものが挙げられる。
【０１１０】
スルホニル基を有する芳香族ジカルボン酸としては、例えば、２−スルホイソフタル酸、４−スルホイソフタル酸、５−スルホイソフタル酸、４−スルホ−２，６−ナフタレンジカルボン酸およびこれらのエステル誘導体が挙げられる。
【０１１１】
また、スルホニル基を有する脂肪族ジカルボン酸としては、例えば、スルホコハク酸およびそのエステル誘導体が挙げられる。
【０１１２】
さらに、これらのスルホニル基のみが塩となったものとしては、アルカリ金属塩、アルカリ土類金属塩、アンモニウム塩、ヒドロキシアルキル（炭素数２〜４）基を有するモノ、ジ、またはトリアミン等のアミン塩、これらアミンの４級アンモニウム塩が挙げられる。
【０１１３】
また、ジオールまたはポリエーテルとしては、好ましくは、炭素数２〜１０のアルカンジオール、エチレングリコール、ポリエチレングリコール（重合度２〜２０）、ビスフェノールのエチレンオキシド付加物（付加モル数２〜６０）等が挙げられる。
【０１１４】
このような親水性ブロックの重量平均分子量としては、１，０００〜５００，０００であることが好ましく、２，０００〜３００，０００であることがより好ましい。これにより、仮固定用テープ２００の前記１０％減衰時間を５秒以内に設定することができる。
【０１１５】
また、第２の層８２２中における、オレフィンブロックと親水性ブロックとを備える樹脂の含有量は、好ましくは１〜３０ｗｔ％、より好ましくは１０〜２５ｗｔ％に設定される。これにより、仮固定用テープ２００の前記１０％減衰時間を５秒以内に設定することができる。また、帯電防止剤を優れた分散性をもって、第２の層８２２中に分散させることができる。
【０１１６】
ポリマー構造の間にイオン結合を備える樹脂は、イオン結合を備えることで、第２の層８２２が帯電するのを防止する機能を発揮し、また、ポリマー構造により、第２の層８２２中における分散性が付与されているポリマーである。
【０１１７】
このようなポリマー構造の間にイオン結合を備える樹脂としては、エチレン系アイオノマー、ウレタン系アイオノマー、スチレン系アイオノマー等が挙げられる。
【０１１８】
また、第２の層８２２中における、ポリマー構造の間にイオン結合を備える樹脂の含有量は、好ましくは１ｗｔ％以上３０ｗｔ％以下、より好ましくは１０ｗｔ％以上２０ｗｔ％以下に設定される。これにより、仮固定用テープ２００の前記１０％減衰時間を確実に５秒以内に設定することができる。
【０１１９】
第２の層８２２は、このような帯電防止剤を含有することで、粘着層８１面へ±５０００Ｖの電圧を印加した場合における１０％減衰時間が好ましくは５秒以内、より好ましくは０．１秒以上２秒以下となっている。第２の層８２２の１０％減衰時間が前記上限値未満を満足することで、仮固定用テープ２００により、半導体用ウエハ７の帯電が的確に抑制または防止されていると言うことができる。そのため、前記工程［２Ａ］において、半導体用ウエハ７を研削・研磨して、その厚さを薄くする際、さらには、前記工程［４Ａ］において、半導体用ウエハ７から仮固定用テープ２００を剥離させる際に、半導体用ウエハ７が帯電するのを的確に抑制または防止することができる。したがって、この帯電により半導体用ウエハ７に作り込まれた半導体素子２０の回路に不具合が生じ、その結果、半導体素子２０の破損を招くのを的確に抑制または防止することができるため、かかる観点からも、製造される半導体装置１０の歩留まりの向上が図られる。
【０１２０】
また、第２の層８２２に、このような帯電防止層としての機能を付与するためには、第２の層８２２の表面抵抗値は、１×１０１１Ω／□以下であることが好ましく、１×１０8Ω／□以上１×１０10Ω／□以下であることがより好ましい。これにより、前記工程［４Ａ］において、半導体用ウエハ７から仮固定用テープ２００を剥離させる際に、半導体用ウエハ７が帯電するのをより的確に抑制または防止することができる。
【０１２１】
また、第２の層８２２の４５℃における弾性率は、１ＭＰａ以上１００ＭＰａ以下であることが好ましく、５ＭＰａ以上５０ＭＰａ以下であることがより好ましい。これにより、前記工程［１Ａ］において、半導体用ウエハ７を仮固定用テープ２００に仮固定する際に、粘着層８１の上面の形状を、半導体用ウエハ７の表面７１から突出する電極パッド２６（突起物）の形状により確実に追従させることができるため、電極パッド２６の先端を粘着層８１内により確実に位置させた状態とすることができる。
【０１２２】
さらに、第２の層８２２の２５℃（室温）における弾性率は、６ＭＰａ以上２００ＭＰａ以下であることが好ましく、２０ＭＰａ以上１００ＭＰａ以下であることがより好ましい。これにより、前記工程［２Ａ］における半導体用ウエハ７の研削・研磨の際に、第２の層８２２にクッション層としての機能をより確実に発揮させて、半導体用ウエハ７の研削面（裏面７２）にディンプルが発生するのをより的確に抑制または防止することができる。
【０１２３】
また、第２の層は、その２５℃（室温）における弾性率をＭ１［ＭＰａ］とし、４５℃における弾性率をＭ２［ＭＰａ］としたとき、Ｍ１−Ｍ２が５ＭＰａ以上１００ＭＰａ以下であることが好ましく、７ＭＰａ以上７０ＭＰａ以下であることがより好ましい。これにより、第２の層８２２の２５℃（室温）および４５℃における弾性率を、前記範囲内に設定することにより得られる効果をより顕著に発揮させることができる。
【０１２４】
第２の層８２２の厚さは、特に限定されないが、例えば、３０μｍ以上３００μｍ以下であるのが好ましく、５０μｍ以上２００μｍ以下であるのがより好ましく、１００μｍ以上１５０μｍ以下であるのがさらに好ましい。第２の層８２２の厚さがこの範囲内であることで、前記工程［２Ａ］における半導体用ウエハ７の研削・研磨の際に、第２の層８２２にクッション層としての機能をより確実に発揮させて、半導体用ウエハ７の研削面（裏面７２）にディンプルが発生するのをより的確に抑制または防止することができる。
【０１２５】
また、第２の層８２２の粘着力は、粘着層８１の粘着力をＦ１［Ｎ／ｍ］とし、第２の層８２２の粘着力をＦ２［Ｎ／ｍ］としたとき、Ｆ１＞Ｆ２なる関係を満足すること、すなわち、粘着層８１の粘着力Ｆ１よりも第２の層８２２の粘着力Ｆ２の方が小さくなっていることが好ましい。ここで、本発明では、前述の通り、電極パッド２６（突起物）の先端が粘着層８１内に位置しており、電極パッド２６が第２の層８２２に接触することはない。そのため、第２の層８２２は、粘着層８１よりも高い粘着力を有していてもよいが、粘着層８１よりも粘着力が低いことが好ましい。これにより、クッション層として機能する第２の層８２２に用いる材料の選択の幅が広がり、その結果、第２の層８２２を比較的安価に形成することができる。
【０１２６】
なお、第２の層８２２には、熱可塑性エラストマーの他に、鉱油、プロセスオイルのような軟化剤、炭酸カルシウム、シリカ、タルク、マイカ、クレーのような充填材、石油樹脂、炭化水素樹脂、テルペン樹脂、ロジンエステル、フェノール樹脂のようなタッキファイヤ、フタル酸エステルや非晶性ポリプロピレンのような可塑剤、酸化防止剤、光安定剤、滑剤、分散剤、中和剤、着色剤等の添加剤が添加されていてもよい。
【０１２７】
＜粘着層８１＞
粘着層８１は、前記工程［２Ａ］において、半導体用ウエハ７の裏面７２を研削・研磨する際に、半導体用ウエハ７の表面７１に粘着して、半導体用ウエハ７をこのものを介して支持基材８２により支持する機能を有し、本実施形態では、半導体用ウエハ７の表面７１に仮固定用テープ２００を粘着させ（接合し）たとき、半導体集積回路が有する電極パッド２６（バンプ）に由来する突起物の先端が粘着層８１内に位置している。その結果、半導体用ウエハ７が研削される側の研削面（裏面７２）にディンプルが発生するのが的確に抑制または防止される。また、前記工程［４Ａ］において、粘着層８１は、この粘着層８１に対するエネルギー線の照射により半導体用ウエハ７への粘着性が低下し、これにより、粘着層８１と半導体用ウエハ７との間で容易に剥離を生じさせ得る状態となるものである。
【０１２８】
このような粘着層８１は、例えば、（１）アクリル系共重合体と、（２）エネルギー線の照射により重合するエネルギー線重合性化合物と、（３）エネルギー線重合開始剤と、（４）架橋剤とを主材料として含有する樹脂組成物で構成される。
【０１２９】
以下、樹脂組成物に含まれる各成分について、順次、詳述する。
（１）アクリル系共重合体
アクリル系共重合体（アクリル系樹脂）は、粘着性を有し、粘着層８１へのエネルギー線の照射前に、半導体用ウエハ７に対する粘着性を粘着層８１に付与するために、樹脂組成物中に含まれるものである。また、樹脂組成物に、アクリル系共重合体が含まれることで、粘着層８１の耐熱性の向上を図ることができる。
【０１３０】
このアクリル系共重合体は、（メタ）アクリル酸エステルをモノマー主成分とするポリマー（ホモポリマーまたはコポリマー）をベースポリマーとする共重合体のことを言う。
【０１３１】
（メタ）アクリル酸エステルとしては、特に限定されないが、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルのような（メタ）アクリル酸アルキルエステル、（メタ）アクリル酸シクロヘキシルのような（メタ）アクリル酸シクロアルキルエステル、（メタ）アクリル酸フェニルのような（メタ）アクリル酸アリールエステル等が挙げられ、これらのうちの１種または２種以上を組み合わせて用いることができる。これらの中でも、（メタ）アクリル酸メチル、（メタ）アクリル酸エチル、（メタ）アクリル酸ブチル、（メタ）アクリル酸２−エチルヘキシル、（メタ）アクリル酸オクチルのような（メタ）アクリル酸アルキルエステルであることが好ましい。（メタ）アクリル酸アルキルエステルは、特に、耐熱性に優れ、また、比較的容易かつ安価に入手できる。
【０１３２】
なお、本明細書において、（メタ）アクリル酸エステルとは、アクリル酸エステルとメタクリル酸エステルとの双方を含む意味で用いることとする。
【０１３３】
また、アクリル系共重合体は、ポリマーを構成するモノマー成分として、（メタ）アクリル酸エステルの他に、共重合性モノマーを含むものを用いることもできる。
【０１３４】
このような共重合性モノマーとしては、特に限定されないが、例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシルのようなヒドロキシル基含有モノマー（水酸基含有（メタ）アクリレート）、（メタ）アクリル酸グリシジルのようなエポキシ基含有モノマー、（メタ）アクリル酸、イタコン酸、マレイン酸、フマル酸、クロトン酸、イソクロトン酸のようなカルボキシル基含有モノマー、無水マレイン酸、無水イタコン酸のような酸無水物基含有モノマー、（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミドのようなアミド基含有モノマー（アミド基含有（メタ）アクリレート）、（メタ）アクリル酸アミノエチル、（メタ）アクリル酸Ｎ，Ｎ−ジメチルアミノエチル、（メタ）アクリル酸ｔ−ブチルアミノエチルのようなアミノ基含有モノマー、（メタ）アクリロニトリルのようなシアノ基含有モノマー、（メタ）アクリル酸メトキシエチル、（メタ）アクリル酸エトキシエチルのようなアルコキシ基含有モノマー、Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリン等の窒素原子含有環を有するモノマー等が挙げられ、これらのうちの１種または２種以上を組み合わせて用いることができる。これらの中でも、共重合性モノマーとしては、カルボキシル基含有モノマー、アミド基含有モノマーのうちの少なくとも１種を含むのが好ましい。これにより、これらのモノマーに由来する共重合体をアクリル系共重合体として含有する粘着層８１を、半導体用ウエハ７の表面７１に形成されている、半導体集積回路が有する電極パッド２６（バンプ）に由来する突起物に対して、より優れた追従性をもって、充填させることができる。
【０１３５】
これら共重合性モノマーの含有量は、アクリル系共重合体を構成する全モノマー成分に対して、４０ｗｔ％以下であることが好ましく、１０ｗｔ％以下であることがより好ましい。
【０１３６】
また、共重合性モノマーは、アクリル系共重合体を構成するポリマーにおける主鎖の末端に含まれるものであってもよいし、その主鎖中に含まれるもの、さらには、主鎖の末端と主鎖中との双方に含まれるものであってもよい。
【０１３７】
さらに、共重合性モノマーには、ポリマー同士の架橋等を目的として、多官能性モノマーが含まれていてもよい。
【０１３８】
多官能性モノマーとしては、例えば、１，６−ヘキサンジオール（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、グリセリンジ（メタ）アクリレート、エポキシ（メタ）アクリレート、ポリエステル（メタ）アクリレート、ウレタン（メタ）アクリレート、ジビニルベンゼン、ブチルジ（メタ）アクリレート、ヘキシルジ（メタ）アクリレート等が挙げられ、これらのうちの１種または２種以上を組み合わせて用いることができる。
【０１３９】
なお、このようなアクリル系共重合体（ポリマー）は、単一のモノマー成分または２種以上のモノマー成分の混合物を重合させることにより生成させることができる。また、これらモノマー成分の重合は、例えば、溶液重合方法、乳化重合方法、塊状重合方法、懸濁重合方法等の重合方法を用いて実施することができる。
【０１４０】
以上、説明したモノマー成分を重合することにより得られるアクリル系共重合体としては、炭素−炭素二重結合を、側鎖、主鎖中または主鎖の末端に有しているアクリル系共重合体（「二重結合導入型アクリル系共重合体」と言うこともある。）であることが好ましい。アクリル系共重合体が二重結合導入型アクリル系共重合体である場合には、後述するエネルギー線重合性化合物（硬化性樹脂）の添加を省略したとしても、得られる粘着層８１に、上述した粘着層８１としての機能を発揮させることができる。
【０１４１】
また、アクリル系共重合体の重量平均分子量としては、好ましくは３０万以上５００万以下に設定され、より好ましくは４０万以上３００万以下に設定され、さらに好ましくは５０万以上１５０万以下に設定される。アクリル系共重合体の重量平均分子量を前記範囲内に設定することにより、前記工程［４Ａ］において、半導体用ウエハ７から仮固定用テープ２００を剥離する際に、半導体用ウエハ７の表面７１に形成されている電極パッド２６（突起物）に対して粘着層８１の一部が残存するのを的確に抑制または防止することができる。
【０１４２】
なお、アクリル系共重合体は、ヒドロキシル基やカルボキシル基（特に、ヒドロキシル基）のような、架橋剤やエネルギー線重合開始剤（光重合開始剤）に対して反応性を有する官能基（反応性官能基）を有していることが好ましい。これにより、架橋剤やエネルギー線重合開始剤がポリマー成分であるアクリル樹脂に連結するため、粘着層８１からこれら架橋剤やエネルギー線重合開始剤が漏出することを的確に抑制または防止することができる。その結果、前記工程［４Ａ］におけるエネルギー線照射時により、粘着層８１の半導体用ウエハ７の表面７１に対する粘着性が確実に低下する。
【０１４３】
また、アクリル系共重合体は、粘着層８１（樹脂組成物）において、３０ｗｔ％以上７０ｗｔ％以下で配合されることが好ましく、３５ｗｔ％以上６５ｗｔ％以下で配合されることがより好ましく、４９．５ｗｔ％で配合されることがさらに好ましい。
【０１４４】
上記のようにアクリル系共重合体の配合量を調整することにより、前記工程［４Ａ］における、仮固定用テープ２００の半導体用ウエハ７からの剥離を、半導体用ウエハ７の表面７１に形成されている電極パッド２６（突起物）に、粘着層８１が残存することなく、優れた精度で実施することができるようになる。また、前記工程［１Ａ］において、半導体用ウエハ７に仮固定用テープ２００を貼付した際に、電極パッド２６（突起物）に対して粘着層８１を高い追従率で追従させることができる。そのため、前記工程［２Ａ］における半導体用ウエハ７の裏面７２の研削・研磨時の際に、研削水が電極パッド２６（突起物）に対して浸入するのをより的確に抑制または防止することができるとともに、半導体用ウエハ７が研削される側の研削面（裏面７２）にディンプルを発生させることなく、半導体用ウエハ７の薄型化を実現することができる。
【０１４５】
（２）エネルギー線重合性化合物
エネルギー線重合性化合物は、エネルギー線の照射により重合し、その結果、硬化する硬化性を備えるものである。この重合に起因する硬化によってアクリル系共重合体がエネルギー線重合性化合物の架橋構造に取り込まれ、その結果、粘着層８１の粘着力が低下する。
【０１４６】
このようなエネルギー線重合性化合物としては、例えば、紫外線、電子線等のエネルギー線の照射によって三次元架橋可能な重合性炭素−炭素二重結合を、官能基として少なくとも２個以上分子内に有する低分子量化合物が用いられる。
【０１４７】
具体的には、例えば、トリメチロールプロパントリ（メタ）アクリレート、ペンタエリスリトールトリ（メタ）アクリレート、ペンタエリスリトールテトラ（メタ）アクリレート、テトラメチロールメタンテトラ（メタ）アクリレート、テトラエチレングリコールジ（メタ）アクリレート、１，６−ヘキサンジオールジ（メタ）アクリレート、ネオペンチルグリコールジ（メタ）アクリレート、ジペンタエリスリトールヘキサ（メタ）アクリレート、ジペンタエリスリトールモノヒドロキシペンタ（メタ）アクリレート、１，４−ブチレングリコールジ（メタ）アクリレート、ポリエチレングリコールジ（メタ）アクリレート、グリセリンジ（メタ）アクリレートのような（メタ）アクリル酸と多価アルコールとのエステル化物、エステルアクリレートオリゴマー、２−プロペニル−ジ−３−ブテニルシアヌレート等の炭素−炭素二重結合含有基を有しているシアヌレート系化合物、トリス（２−アクリロキシエチル）イソシアヌレート、トリス（２−メタクリロキシエチル）イソシアヌレート、２−ヒドロキシエチルビス（２−アクリロキシエチル）イソシアヌレート、ビス（２−アクリロキシエチル）２−［（５−アクリロキシヘキシル）−オキシ］エチルイソシアヌレート、トリス（１，３−ジアクリロキシ−２−プロピル−オキシカルボニルアミノ−ｎ−ヘキシル）イソシアヌレート、トリス（１−アクリロキシエチル−３−メタクリロキシ−２−プロピル−オキシカルボニルアミノ−ｎ−ヘキシル）イソシアヌレート、トリス（４−アクリロキシ−ｎ−ブチル）イソシアヌレートのような炭素−炭素二重結合含有基を有しているイソシアヌレート系化合物、市販のオリゴエステルアクリレート、芳香族系、脂肪族系等のウレタンアクリレート等が挙げられ、これらのうちの１種または２種以上を組み合わせて用いることができる。これらの中でも、官能基数が６官能以上であるオリゴマーが含まれることが好ましく、官能基数が１５官能以上であるオリゴマーが含まれることがより好ましい。これにより、エネルギー線の照射によりエネルギー線重合性化合物をより確実に硬化させることができる。また、このようなエネルギー線重合性化合物は、ウレタンアクリレートオリゴマーであることが好ましい。これにより、粘着層８１に、適度な柔軟性を付与することができる。そのため、前記工程［４Ａ］において、仮固定用テープ２００を半導体用ウエハ７から剥離する際に、粘着層８１の層内において亀裂が生じ、この亀裂が形成されている位置に対応して粘着層８１が剥離するのが抑制または防止されることから、電極パッド２６（突起物）内において、粘着層８１が残存するのを的確に抑制または防止することができる。
【０１４８】
なお、このウレタンアクリレートとしては、特に限定されないが、例えば、ポリエステル型またはポリエーテル型等のポリオール化合物と、多価イソシアナート化合物（例えば、２，４−トリレンジイソシアナート、２，６−トリレンジイソシアナート、１，３−キシリレンジイソシアナート、１，４−キシリレンジイソシアナート、ジフェニルメタン４，４−ジイソシアナート等）を反応させて得られる末端イソシアナートウレタンプレポリマーに、ヒドロキシル基を有する（メタ）アクリレート（例えば、２−ヒドロキシエチル（メタ）アクリレート、２−ヒドロキシプロピル（メタ）アクリレート、ポリエチレングリコール（メタ）アクリレート等）を反応させて得られたものが挙げられる。
【０１４９】
エネルギー線重合性化合物は、その重量平均分子量が１００以上１００００以下程度であることが好ましく、２００以上５０００以下程度であることがより好ましい。さらに、エネルギー線重合性化合物の官能基数は、１官能基以上１０官能基以下程度であることが好ましく、２官能基以上６官能基以下程度であることがより好ましい。かかる関係を満足することにより、前記効果をより顕著に発揮させることができる。
【０１５０】
また、エネルギー線重合性化合物は、粘着層８１（樹脂組成物）において、３０ｗｔ％以上６０ｗｔ％以下で配合されることが好ましく、３５ｗｔ％以上５５ｗｔ％以下で配合されることがより好ましく、４２．４ｗｔ％で配合されることがさらに好ましい。
【０１５１】
上記のようにエネルギー線重合性化合物の配合量を調整することにより、前記工程［４Ａ］における、仮固定用テープ２００の半導体用ウエハ７からの剥離を、電極パッド２６（突起物）に、粘着層８１が残存することなく、優れた精度で実施することができるようになる。また、前記工程［１Ａ］において、半導体用ウエハ７に仮固定用テープ２００を貼付した際に、電極パッド２６（突起物）に対して粘着層８１を高い追従率で追従させることができる。そのため、前記工程［２Ａ］における半導体用ウエハ７の裏面７２の研削・研磨時の際に、研削水が凹部に対して浸入するのをより的確に抑制または防止することができるとともに、半導体用ウエハ７が研削される側の研削面（裏面７２）にディンプルを発生させることなく、半導体用ウエハ７の薄型化を実現することができる。
【０１５２】
なお、このエネルギー線重合性化合物は、前述したアクリル系樹脂として、二重結合導入型アクリル系樹脂を用いた場合、すなわち、炭素−炭素二重結合を、側鎖、主鎖中または主鎖の末端に有しているものを用いた場合には、その樹脂組成物中への添加を省略することができる。これは、アクリル系樹脂が二重結合導入型アクリル系樹脂である場合には、エネルギー線の照射により、二重結合導入型アクリル系樹脂が備える炭素−炭素二重結合の機能によって、粘着層８１が硬化し、これにより、粘着層８１の粘着力が低下することによる。
【０１５３】
（３）エネルギー線重合開始剤
また、粘着層８１は、エネルギー線の照射により半導体用ウエハ７に対する粘着性が低下するものであるが、エネルギー線として紫外線等を用いる場合には、樹脂組成物には、エネルギー線重合性化合物の重合開始を容易とするためにエネルギー線重合開始剤（光重合開始剤）を含有することが好ましい。
【０１５４】
エネルギー線重合開始剤としては、例えば、２，２−ジメトキシ−１，２−ジフェニルエタン−１−オン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、ベンジルジフェニルサルファイド、テトラメチルチウラムモノサルファイド、４−（２−ヒドロキシエトキシ）フェニル（２−ヒドロキシ−２−プロピル）ケトン、α−ヒドロキシ−α，α´−ジメチルアセトフェノン、２−メチル−２−ヒドロキシプロピオフェノン、１−ヒドロキシシクロヘキシルフェニルケトン、ミヒラーズケトン、アセトフェノン、メトキシアセトフェノン、２，２−ジメトキシ−２−フェニルアセトフェノン、２，２−ジエトキシアセトフェノン、２−メチル−１−［４−（メチルチオ）−フェニル］−２−モルホリノプロパン−１、ベンゾインメチルエーテル、ベンゾインエチルエーテル、ベンゾインプロピルエーテル、ベンゾインイソプロピルエーテル、ベンゾインイソブチルエーテル、ベンジル、ベンゾイン、ジベンジル、α−ヒドロキシシクロヘキシルフェニルケトン、ベンジルジメチルケタール、２−ヒドロキシメチルフェニルプロパン、２−ナフタレンスルホニルクロリド、１−フェノン−１，１−プロパンジオン−２−（ｏ−エトキシカルボニル）オキシム、ベンゾフェノン、ベンゾイル安息香酸、４，４'−ジメチルアミノベンゾフェノン、４，４’−ジエチルアミノベンゾフェノン、４，４’−ジクロロベンゾフェノン、３，３’−ジメチル−４−メトキシベンゾフェノン、ｏ−アクリルオキシベンゾフェノン、ｐ−アクリルオキシベンゾフェノン、ｏ−メタクリルオキシベンゾフェノン、ｐ−メタクリルオキシベンゾフェノン、ｐ−（メタ）アクリルオキシエトキシベンゾフェノン、１，４−ブタンジオールモノ（メタ）アクリラート、１，２−エタンジオールモノ（メタ）アクリラート、１，８−オクタンジオールモノ（メタ）アクリラートのようなアクリラートのベンゾフェノン−４−カルボン酸エステル、チオキサンソン、２−クロロチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソン、アゾビスイソブチロニトリル、β−クロールアンスラキノン、カンファーキノン、ハロゲン化ケトン、アシルホスフィノキシド、アシルホスフォナート、ポリビニルベンゾフェノン、クロロチオキサントン、ドデシルチオキサントン、ジメチルチオキサントン、ジエチルチオキサントン、２−エチルアントラキノン、ｔ−ブチルアントラキノン、２，４，５−トリアリ−ルイミダゾール二量体、等が挙げられ、これらのうちの１種または２種以上を組み合わせて用いることができる。
【０１５５】
また、これらの中でも、ベンゾフェノン誘導体およびアルキルフェノン誘導体であることが好ましい。これらの化合物は分子中に反応性官能基として水酸基を生成するものを備えるものであり、この反応性官能基を介して、アクリル系共重合体やエネルギー線重合性化合物に連結することができ、エネルギー線重合開始剤としての機能をより確実に発揮させることができる。
【０１５６】
また、エネルギー線重合開始剤は、粘着層８１（樹脂組成物）において、１ｗｔ％以上５ｗｔ％以下で配合されることが好ましく、１．５ｗｔ％以上４．５ｗｔ％以下で配合されることがより好ましく、２．８ｗｔ％で配合されることがさらに好ましい。
【０１５７】
上記のようにエネルギー線重合開始剤の配合量を調整することにより、前記工程［４Ａ］における、仮固定用テープ２００の半導体用ウエハ７からの剥離を、半導体用ウエハ７の表面７１に形成されている電極パッド２６（突起物）に、粘着層８１が残存することなく、優れた精度で実施することができるようになる。また、前記工程［１Ａ］において、半導体用ウエハ７に仮固定用テープ２００を貼付した際に、電極パッド２６（突起物）に対して粘着層８１を高い追従率で追従させることができる。そのため、前記工程［２Ａ］における半導体用ウエハ７の裏面７２の研削・研磨時の際に、研削水が電極パッド２６（突起物）に対して浸入するのをより的確に抑制または防止することができるとともに、半導体用ウエハ７が研削される側の研削面（裏面７２）にディンプルを発生させることなく、半導体用ウエハ７の薄型化を実現することができる。
【０１５８】
（４）架橋剤
架橋剤は、樹脂組成物に含まれることで、硬化性の向上を図るためのものである。
【０１５９】
架橋剤としては、特に限定されないが、例えば、イソシアネート系架橋剤、エポキシ系架橋剤、尿素樹脂系架橋剤、メチロール系架橋剤、キレート系架橋剤、アジリジン系架橋剤、メラミン系架橋剤、多価金属キレート系架橋剤、酸無水物系架橋剤、ポリアミン系架橋剤、カルボキシル基含有ポリマー系架橋剤等が挙げられる。これらの中でもイソシアネート系架橋剤が好ましい。
【０１６０】
イソシアネート系架橋剤としては、特に限定されないが、例えば、多価イソシアネートのポリイソシアネート化合物およびポリイソシアネート化合物の三量体、ポリイソシアネート化合物とポリオール化合物とを反応させて得られる末端イソシアネート化合物の三量体または末端イソシアネートウレタンプレポリマーをフェノール、オキシム類等で封鎖したブロック化ポリイソシアネート化合物等が挙げられる。
【０１６１】
また、多価イソシアネートとして、例えば、２，４−トリレンジイソシアネート、２，６−トリレンジイソシアネート、１，３−キシリレンジイソシアネート、１，４−キシレンジイソシアネート、ジフェニルメタン−４，４’−ジイソシアネート、ジフェニルメタン−２，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、４，４’−ジフェニルエーテルジイソシアネート、４，４’−〔２，２−ビス（４−フェノキシフェニル）プロパン〕ジイソシアネート、２，２，４−トリメチル−ヘキサメチレンジイソシアネート、２，４−トリレンジイソシアネートとトリメチロールプロパンの縮合化合物、２，６−トリレンジイソシアネートとトリメチロールプロパンの縮合化合物等が挙げられ、これらのうちの１種または２種以上を組み合わせて用いることができる。これらの中でも２，４−トリレンジイソシアネート、ジフェニルメタン−４，４’−ジイソシアネート、ヘキサメチレンジイソシアネート、２，４−トリレンジイソシアネートとトリメチロールプロパンの縮合化合物、および、２，６−トリレンジイソシアネートとトリメチロールプロパンの縮合化合物から成る群より選択される少なくとも１種の多価イソシアネートが好ましい。
【０１６２】
また、架橋剤は、粘着層８１（樹脂組成物）において、０．５ｗｔ％以上６．５ｗｔ％以下で配合されることが好ましく、１．０ｗｔ％以上５．５ｗｔ％以下で配合されることがより好ましく、５．３ｗｔ％で配合されることがさらに好ましい。上記のように架橋剤の配合量を調整することにより、前記工程［４Ａ］における、仮固定用テープ２００の半導体用ウエハ７からの剥離を、半導体用ウエハ７の表面７１に形成されている電極パッド２６（突起物）に、粘着層８１が残存することなく、優れた精度で実施することができるようになる。また、前記工程［１Ａ］において、半導体用ウエハ７に仮固定用テープ２００を貼付した際に、電極パッド２６（突起物）に対して粘着層８１を高い追従率で追従させることができる。そのため、前記工程［２Ａ］における半導体用ウエハ７の裏面７２の研削・研磨時の際に、研削水が電極パッド２６（突起物）に対して浸入するのをより的確に抑制または防止することができるとともに、半導体用ウエハ７が研削される側の研削面（裏面７２）にディンプルを発生させることなく、半導体用ウエハ７の薄型化を実現することができる。
【０１６３】
（５）その他の成分
さらに、粘着層８１を構成する樹脂組成物には、上述した各成分（１）〜（４）の他に他の成分として、粘着付与剤、老化防止剤、粘着調整剤、充填材、着色剤、難燃剤、軟化剤、酸化防止剤、可塑剤、界面活性剤等のうちの少なくとも１種が含まれていてもよい。
【０１６４】
なお、これらのうち粘着付与剤としては、特に限定されないが、例えば、ロジン樹脂、テルペン樹脂、クマロン樹脂、フェノール樹脂、脂肪族系石油樹脂、芳香族系石油樹脂、脂肪族芳香族共重合系石油樹脂等が挙げられ、これらのうちの１種または２種以上を組み合わせて用いることができる。
【０１６５】
この粘着層８１の４５℃における弾性率は、１０−３ＭＰａ以上１０ＭＰａ以下であることが好ましく、１０−２ＭＰａ以上１ＭＰａ以下であることがより好ましい。これにより、前記工程［１Ａ］において、半導体用ウエハ７を仮固定用テープ２００に仮固定する際に、粘着層８１の上面の形状を、半導体用ウエハ７の表面７１から突出する電極パッド２６（突起物）の形状により確実に追従させることができるため、電極パッド２６の先端を粘着層８１内により確実に位置させた状態とすることができる。
【０１６６】
また、粘着層８１の厚さＴは、特に限定されないが、半導体用ウエハ７の表面７１に形成されている電極パッド２６（突起物）の高さをＨとしたとき、Ｔ１−Ｈは、１．０μｍ以上であることが好ましく、１．５μｍ以上１０．０μｍ以下であることがより好ましい。これにより、半導体用ウエハ７の表面７１に形成されている電極パッド２６（突起物）に対して、高い追従率で粘着層８１を追従させることができ、その結果、電極パッド２６の先端を、粘着層８１内により確実に配置させることができる。
【０１６７】
具体的には、粘着層８１の厚さは、例えば、５μｍ以上１００μｍ以下であるのが好ましく、１０μｍ以上６０μｍ以下であるのがより好ましく、１５μｍ以上４０μｍ以下であるのがさらに好ましい。粘着層８１の厚さをかかる範囲内とすることで、半導体用ウエハ７の表面７１に形成されている電極パッド２６（突起物）に対して、高い追従率で粘着層８１を追従させることができ、その結果、電極パッド２６の先端を、粘着層８１内により確実に配置させることができる。さらに、粘着層８１は、粘着層８１へのエネルギー付与前には、良好な粘着力を発揮するとともに、粘着層８１へのエネルギー付与後には、粘着層８１と半導体用ウエハ７との間において、良好な剥離性を発揮する。
【０１６８】
また、かかる構成の粘着層８１は、高さ１５μｍ、幅１．０ｍｍ、ピッチ（間隔）１．０ｍｍの突起物としての凸条に対する追従率が７０％以上となっていることが好ましく、９０％以上となっていることがより好ましい。かかる関係を満足していれば、各種半導体素子２０を備える半導体用ウエハ７に形成された、サイズの異なる電極パッド２６に由来する突起物に対しても、追従性よく粘着層８１を追従させることができ、電極パッド２６（突起物）の先端を粘着層８１内により確実に位置させることができる。そのため、仮固定時には、半導体用ウエハ７が備える突起物に対して、水が浸入してしまうのを的確に抑制または防止することができるとともに、半導体用ウエハ７の裏面７２にディンプルが発生するのを的確に抑制または防止して、裏面７２を、その全体に亘ってより均一に研削・研磨することができる。
【０１６９】
なお、粘着層８１の追従率は、本発明では、高さ１５μｍ、幅１．０ｍｍ、ピッチ（間隔）１．０ｍｍの凸条（突起物）を表面７１に複数備える半導体用ウエハ７を用意し、この半導体用ウエハ７の表面７１に、仮固定用テープ２００を貼付した際の仮固定用テープ２００に形成された凹部の深さを、凸条高さで除することにより算出される。
【０１７０】
さらに、この粘着層８１は、エネルギー線（紫外線）の照射前における粘着層８１の粘着力をＮ１［Ｎ／ｃｍ］とし、前記エネルギー線の照射後における粘着層８１の粘着力をＮ２［Ｎ／ｃｍ］としたとき、Ｎ２／Ｎ１が０．００３以上０．０６以下であることが好ましく、０．００５以上０．０４以下であることがより好ましい。かかる関係を満足することにより、前記工程［２Ａ］において、半導体用ウエハ７を研削・研磨して、その厚さを薄くする際に、半導体用ウエハ７の表面７１に対して、仮固定用テープ２００をより確実に固定することができ、かつ、前記工程［４Ａ］における、仮固定用テープ２００の半導体用ウエハ７からの剥離を、半導体用ウエハ７の表面７１に形成されている電極パッド２６（突起物）に、粘着層８１が残存することなく、より優れた精度で実施することができる。
【０１７１】
なお、粘着層８１は、異なる前記樹脂組成物で構成される層を複数積層した積層体（多層体）で構成されるものであってもよい。
【０１７２】
なお、仮固定用テープ２００は、半導体用ウエハ７への貼付より前には、粘着層８１に対して、セパレーターが積層されていることが好ましい。これにより、仮固定用テープ２００の保管・輸送時等において、粘着層８１に埃等が不本意に付着するのを確実に防止することができる。
【０１７３】
また、セパレーターとしては、特に限定されないが、ポリプロピレンフィルム、ポリエチレンフィルム、ポリエチレンテレフタラートフィルム等が挙げられる。
【０１７４】
さらに、セパレーターは、仮固定用テープ２００の使用時に剥がされるために、表面を離型処理されたものを使用してもよい。離型処理としては離型剤をセパレーター表面にコーティングする処理や、セパレーター表面に細かい凹凸をつける処理等が挙げられる。なお、離型剤としては、シリコーン系、アルキッド系、フッ素系等のものが挙げられる。
【０１７５】
なお、本実施形態では、半導体装置１０を、上述した図１に示す構成のものとし、この半導体装置１０を、仮固定用テープ２００を用いて製造する場合について説明したが、かかる場合に限定されず、各種の形態の半導体パッケージの製造に、仮固定用テープ２００を適用することができ、例えば、デュアル・インライン・パッケージ（ＤＩＰ）、プラスチック・リード付きチップ・キャリヤ（ＰＬＣＣ）、ロー・プロファイル・クワッド・フラット・パッケージ（ＬＱＦＰ）、スモール・アウトライン・パッケージ（ＳＯＰ）、スモール・アウトライン・Ｊリード・パッケージ（ＳＯＪ）、薄型スモール・アウトライン・パッケージ（ＴＳＯＰ）、薄型クワッド・フラット・パッケージ（ＴＱＦＰ）、テープ・キャリア・パッケージ（ＴＣＰ）、ボール・グリッド・アレイ（ＢＧＡ）、チップ・サイズ・パッケージ（ＣＳＰ）、マトリクス・アレイ・パッケージ・ボール・グリッド・アレイ（ＭＡＰＢＧＡ）、チップ・スタックド・チップ・サイズ・パッケージ等のメモリやロジック系素子に適用することができる。
【０１７６】
また、本実施形態では、半導体用ウエハ７を、表面７１（一方の面）側で、仮固定用テープ２００が備える粘着層８１に接合したとき、電極パッド２６の先端が粘着層８１内に位置している場合について説明したが、これに限定されず、電極パッド２６の先端が粘着層８１とともに第２の層８２２内に位置していてもよいし、電極パッド２６の先端が粘着層８１を貫通して、第２の層８２２内に位置していてもよい。
【０１７７】
以上、本発明の仮固定用テープを図示の実施形態に基づいて説明したが、本発明は、これに限定されるものではなく、例えば、本発明の仮固定用テープにおいて、各構成は、同様の機能を発揮し得る任意のものと置換することができ、あるいは、任意の構成のものを付加することができる。
【実施例】
【０１７８】
次に、本発明の具体的実施例について説明する。
なお、本発明はこれらの実施例の記載に何ら限定されるものではない。
【０１７９】
１．粘着層形成のための原材料の準備
まず、各実施例および各比較例の仮固定用テープの製造の際に、粘着層形成のために用いた原材料を以下に示す。
【０１８０】
（アクリル系共重合体Ａ）
アクリル系共重合体Ａとして、９０重量部のブチルアクリレートと、１０重量部のアクリル酸からなるブロック共重合体を含有するものを用意した。
なお、このアクリル系共重合体Ａの重量平均分子量は、６００，０００であった。
【０１８１】
（エネルギー線重合性化合物Ａ）
エネルギー線重合性化合物Ａとして、１５官能のオリゴマーのウレタンアクリレート（Ｍｉｗｏｎ  Ｓｐｅｃｉａｌｔｙ  Ｃｈｅｍｉｃａｌ社製、品番：Ｍｉｒａｍｅｒ  ＳＣ２１５２）を用意した。
【０１８２】
（架橋剤Ａ）
架橋剤Ａとして、トルエンジイソシアネートのトリメチロールプロパン縮合化合物（東ソー社製、品番：コロネートＬ）を用意した。
【０１８３】
（エネルギー線重合開始剤Ａ）
エネルギー線重合開始剤Ａとして、２，２−ジメトキシ−２−フェニルアセトフェノン（ＩＧＭ社製、品番：ＯＭＮＩＲＡＤ６５１）を用意した。
【０１８４】
２．支持基材が備える第１の層形成のための原材料の準備
次に、各実施例および各比較例の仮固定用テープの製造の際に、支持基材が備える第１の層を形成するために用いた原材料を以下に示す。
【０１８５】
（ポリプロピレン）
ポリプロピレン（ＰＰ、住友化学社製、品番：ＦＳ２０１１ＤＧ３）を用意した。
【０１８６】
（ポリエーテル含有帯電防止剤）
ポリエーテル含有帯電防止剤（三洋化成工業社製、品番：ペレクトロンＰＶＬ）を用意した。
【０１８７】
３．支持基材が備える第２の層形成のための原材料の準備
次に、各実施例および各比較例の仮固定用テープの製造の際に、支持基材が備える第２の層を形成するために用いた原材料を以下に示す。
【０１８８】
（プロピレン・α−オレフィン共重合体）
プロピレン・α−オレフィン共重合体（住友化学社製、品番：タフセレンＨ３７１２Ｄ）を用意した。
【０１８９】
（プロピレン・α−オレフィン共重合体）
プロピレン・α−オレフィン共重合体（住友化学社製、品番：タフセレンＨ３７１４Ｄ）を用意した。
【０１９０】
（水添スチレン系熱可塑性エラストマー）
水添スチレン系熱可塑性エラストマー（旭化成社製、品番：Ｓ１６０５）を用意した。
【０１９１】
（水素添スチレン系熱可塑性エラストマー）
水素添スチレン系熱可塑性エラストマー（クラレ社製、品番：ハイブラー７１２５）を用意した。
【０１９２】
（ポリプロピレン）
ポリプロピレン（ＰＰ、住友化学社製、品番：ＦＳ２０１１ＤＧ３）を用意した。
【０１９３】
（ポリエステル系熱可塑性エラストマー）
ポリエステル系熱可塑性エラストマー（東洋紡社製、品番：ペルプレンＥＮ−１０００）を用意した。
【０１９４】
（ポリエーテル含有帯電防止剤）
ポリエーテル含有帯電防止剤（三洋化成工業社製、品番：ペレクトロンＰＶＬ）を用意した。
【０１９５】
４．仮固定用テープの作製
［実施例１Ａ］
［１Ａ］まず、第１の層の形成材料としてポリプロピレン（８５ｗｔ％）およびポリエーテル含有帯電防止剤（１５ｗｔ％）の混練物と、第２の層の形成材料としてプロピレン・α−オレフィン共重合体（タフセレンＨ３７１２Ｄ；８５ｗｔ％）およびポリエーテル含有帯電防止剤（１５ｗｔ％）の混練物とを、それぞれ、２つの押し出し機に収納した。
【０１９６】
［２Ａ］次に、２つの押し出し機から、これらを溶融状態としたものを押し出すことで、共押し出しＴダイから、これらが層状に積層された溶融状態の積層体を得た後、この積層体を冷却することで、支持基材８２を得た。なお、支持基材８２における第１の層８２１の厚さは４０μｍであり、第２の層８２２の厚さは１２０μｍであった。
【０１９７】
［３Ａ］次に、アクリル系共重合体Ａ（４９．５ｗｔ％）、エネルギー線重合性化合物Ａ（４２．４ｗｔ％）、架橋剤Ａ（５．３ｗｔ％）およびエネルギー線重合開始剤Ａ（２．８ｗｔ％）が配合された樹脂組成物を含有する液状材料を作製した。
【０１９８】
この液状材料を、離型ＰＥＴフィルムにダイコート塗工した後、８０℃で１分間乾燥する搬送速度として、離型ＰＥＴフィルムの上面（一方の面）に粘着層８１を形成した。なお、粘着層８１の厚さは２０μｍであった。
【０１９９】
その後、離型ＰＥＴフィルム上の粘着層８１が支持基材８２の第２の層８２２に接するようにラミネートして、支持基材８２の上面に粘着層８１が形成された実施例１Ａの仮固定用テープを作製した。
【０２００】
［実施例２Ａ］
第１の層の形成材料として、ポリプロピレンを用いたこと以外は、前記実施例１Ａと同様にして仮固定用テープを作製した。
【０２０１】
［実施例３Ａ］
第１の層の形成材料として、ポリプロピレンを用い、第２の層の形成材料として、水添スチレン系熱可塑性エラストマー（Ｓ１６０５；８５ｗｔ％）およびポリエーテル含有帯電防止剤（１５ｗｔ％）の混練物を用いたこと以外は、前記実施例１Ａと同様にして仮固定用テープを作製した。
【０２０２】
［実施例４Ａ］
第１の層の形成材料として、ポリプロピレンを用い、第２の層の形成材料として、水素添スチレン系熱可塑性エラストマー（ハイブラー７１２５、７０ｗｔ％）と、ポリプロピレン（ＰＰ、１５ｗｔ％）と、ポリエーテル含有帯電防止剤（１５ｗｔ％）との混練物を用いたこと以外は、前記実施例１Ａと同様にして仮固定用テープを作製した。
【０２０３】
［実施例５Ａ］
第１の層の形成材料として、ポリプロピレンを用い、第２の層の形成材料として、水素添スチレン系熱可塑性エラストマー（ハイブラー７１２５、６０ｗｔ％）と、ポリプロピレン（ＰＰ、２５ｗｔ％）と、ポリエーテル含有帯電防止剤（１５ｗｔ％）との混練物を用いたこと以外は、前記実施例１Ａと同様にして仮固定用テープを作製した。
【０２０４】
［実施例６Ａ］
第１の層の形成材料として、ポリプロピレンを用い、第２の層の形成材料として、プロピレン・α−オレフィン共重合体（タフセレンＨ３７１４Ｄ；８５ｗｔ％）およびポリエーテル含有帯電防止剤（１５ｗｔ％）の混練物を用いたこと以外は、前記実施例１Ａと同様にして仮固定用テープを作製した。
【０２０５】
［実施例７Ａ］
第１の層の形成材料として、ポリプロピレンを用い、第２の層の形成材料として、ポリエステル系熱可塑性エラストマー（ペルプレンＥＮ−１０００；８５ｗｔ％）およびポリエーテル含有帯電防止剤（１５ｗｔ％）の混練物を用いたこと以外は、前記実施例１Ａと同様にして仮固定用テープを作製した。
【０２０６】
［比較例１Ａ］
第１の層の形成材料として、ポリプロピレン（ＰＰ）を用い、第２の層の形成材料として、プロピレン・α−オレフィン共重合体（タフセレンＨ３７１２Ｄ；１００ｗｔ％）を用いたこと以外は、前記実施例１Ａと同様にして仮固定用テープを作製した。
【０２０７】
［比較例２Ａ］
第２の層の形成材料として、プロピレン・α−オレフィン共重合体（タフセレンＨ３７１２Ｄ；１００ｗｔ％）を用いたこと以外は、前記実施例１Ａと同様にして仮固定用テープを作製した。
【０２０８】
５．仮固定用テープの評価
５．１  第２の層の表面抵抗値の測定
各実施例および各比較例の仮固定用テープを作製する際に用意した、第２の層を形成するための原材料を用いて第２の層８２２を形成した。次いで、第２の層８２２の表面抵抗値を、抵抗率計（三菱化学アナリテック社製、「ロレスターＧＰ・ＭＣＰ−Ｔ６１０」）を用いて、ＪＩＳ−Ｋ７１９４に準拠して、４端子４探針法（定電流印加方式）により測定した。
その測定結果を表１に示す。
【０２０９】
５．２  仮固定用テープの１０％減衰時間の評価
各実施例および各比較例で得られた仮固定用テープから、離型ＰＥＴフィルムを剥離させた後に、粘着層面へ＋５０００Ｖの電圧を印加した後、その電圧が１０％減衰するまでの１０％減衰時間を、静電気減衰測定装置（ｅｌｅｃｔｒｏ−ｔｅｃｈ社製、「型番４０６Ｃ」）を用いて測定した。
その測定結果を表１に示す。
【０２１０】
５．３  半導体用ウエハから仮固定用テープを剥離させた際の帯電圧の評価
ステージ上に載置された半導体用ウエハ７の表面７１に、各実施例および各比較例で得られた仮固定用テープを、離型ＰＥＴフィルムを剥離させた後に、４５℃にステージを加熱した状態で、直径３５ｍｍ、４００ｍｍ幅のローラーを圧力０．５ＭＰａの条件で押し付けることで貼付した。
【０２１１】
その後、研磨装置（ディスコ社製、「製品名：ＤＡＧ８１０」）を用いて、半導体用ウエハ７の裏面７２を、その厚さが５０μｍとなるまで研磨した。
【０２１２】
そして、仮固定用テープ側から紫外線を粘着層に照射することで粘着層を硬化させた後に、研磨後における半導体用ウエハ７から仮固定用テープを剥離し、その後、半導体用ウエハ７および仮固定用テープの帯電圧（Ｖ）を、それぞれ、表面電位センサ（パナソニックデバイスＳＵＮX社製、「型番ＥＦ−Ｓ１ＨＳ」）を用いて測定した。
【０２１３】
５．４  第２の層の光線透過率の測定
各実施例および各比較例の仮固定用テープを作製する際に用意した、第２の層を形成するための原材料を用いて第２の層８２２を形成した。次いで、第２の層８２２のＪＩＳ  Ｋ  ７３６１−１（プラスチック−透明材料の全光線透過率の試験方法）に規定された方法に準拠して測定された、Ｄ６５標準光源における全光線透過率％を測定した。
その測定結果を表１に示す。
【０２１４】
５．５  第２の層の弾性率の評価
各実施例および各比較例の仮固定用テープを作製する際に用意した、第２の層を形成のための原材料を用いて第２の層８２２を形成した。次いで、第２の層８２２の２５℃および４５℃における弾性率を粘弾性測定装置（セイコーインスツルメンツ社製、「ＤＭＳ６１００」）を用いて測定した。
【０２１５】
５．６  仮固定用テープの埋込み性の評価
高さ１５μｍ、幅１．０ｍｍ、ピッチ１．０ｍｍの突起物（凸条）を表面に複数備える透明ガラス基板を用意し、この透明ガラス基板の表面に各実施例および各比較例で得られた仮固定用テープを、離型ＰＥＴフィルムを剥離させた後に、４５℃にステージを加熱した状態で、直径３５ｍｍ、４００ｍｍ幅のローラーを圧力０．５ＭＰａの条件で押し付けることで貼付した。
【０２１６】
そして、粘着層８１に対する突起物の埋込み性として、仮固定用テープに形成された凹部の深さを、凸条高さで除することにより粘着層の追従率を算出し、この得られた追従率を以下の評価基準に基づいて評価した。
【０２１７】
＜仮固定用テープの埋込み性の評価基準＞
◎：粘着層の突起物に対する追従率が９０％以上である。
〇：粘着層の突起物に対する追従率が７０％以上９０％未満である。
×：粘着層の突起物に対する追従率が７０％未満である。
評価結果を表１に示す。
【０２１８】
５．７  半導体用ウエハのディンプル発生の有無の評価
高さ１５μｍ、幅５００μｍ、ピッチ３０μｍの大きさで縦横に格子状をなして設けられた突起物（凸部）を表面７１に複数備える半導体用ウエハ７を用意し、この半導体用ウエハ７の表面７１に、各実施例および各比較例で得られた仮固定用テープを、離型ＰＥＴフィルムを剥離させた後に、４５℃にステージを加熱した状態で、直径３５ｍｍ、４００ｍｍ幅のローラーを圧力０．５ＭＰａの条件で押し付けることで貼付した。
【０２１９】
その後、研磨装置（ディスコ社製、「製品名：ＤＡＧ８１０」）を用いて、半導体用ウエハ７の裏面７２を、その厚さが５０μｍとなるまで研磨した。
【０２２０】
そして、研磨後における半導体用ウエハ７の裏面７２におけるディンプルの発生の有無を確認するとともに、ディンプルが発生している場合には、ディンプルの個数を数えた。
【０２２１】
＜半導体用ウエハにおけるディンプル発生の有無の評価基準＞
◎：半導体用ウエハの裏面７２においてディンプルが認められない。
〇：半導体用ウエハの裏面７２においてディンプルが認められるものの、その個数は合計２個以内である。
×：半導体用ウエハの裏面７２においてディンプルが認められ、かつ、その個数は合計３個以上である。
評価結果を表１に示す。
【０２２２】
【表１】
0006988263.tif 000002
【０２２３】
表１から明らかなように、各実施例では、第２の層に帯電防止剤が含まれることに起因して、仮固定用テープの１０％減衰時間が５秒以内に抑制され、これにより、仮固定用テープ剥離時の半導体用ウエハおよび仮固定用テープの帯電圧（Ｖ）が的確に抑制されている結果が得られた。
【０２２４】
これに対して、第２の層に帯電防止剤が含まれていない各比較例では、仮固定用テープの電圧が減衰せず、そのため、仮固定用テープ剥離時の半導体用ウエハおよび仮固定用テープの帯電圧（Ｖ）を抑制させることができなかった。
【符号の説明】
【０２２５】
２              粘着層
４              基材
７              半導体用ウエハ
９              ウエハリング
１０            半導体装置
２０            半導体素子
２１            バンプ
２２            被覆部
２３            配線
２５            インターポーザー
２６            電極パッド
２７            封止部
７１            表面
７２            裏面
８１            粘着層
８２            支持基材
１００          半導体用ウエハ加工用粘着テープ
１２１          外周部
１２２          中心部
２００          仮固定用テープ
２２１          開口部
２５１          開口部
８２１          第１の層
８２２          第２の層
【図１】
0006988263.tif 000003
【図２】
0006988263.tif 000004
【図３】
0006988263.tif 000005
【図４】
0006988263.tif 000006
【図５】
0006988263.tif 000007